(57)【要約】【課題】メラミン化粧板の表面硬度を維持しつつ、容易に外曲げ加工することができ、かつ、発熱量を抑制して充分な不燃性を有するメラミン樹脂金属化粧板を提供すること。【解決手段】表面化粧層及び芯材層を有するメラミン樹脂化粧層と、接着剤層と、金属層と、がこの順に積層されてなるメラミン樹脂金属化粧板であって、前記表面化粧層は少なくとも意匠面となる第一の面側にはメラミン樹脂を含有する樹脂を担持した表面化粧層基材を含む表面化粧層材料で構成され、前記芯材層は化学繊維基材を含む芯材層材料で構成される、ことを特徴とするメラミン樹脂金属化粧板。【選択図】図１
2014208453.tif 000002
【特許請求の範囲】
【請求項１】
表面化粧層及び芯材層を有するメラミン樹脂化粧層と、接着剤層と、金属層と、がこの順に積層されてなるメラミン樹脂金属化粧板であって、
前記表面化粧層は少なくとも意匠面となる第一の面側にはメラミン樹脂を含有する樹脂を担持した表面化粧層基材を含む表面化粧層材料で構成され、
前記芯材層は化学繊維基材を含む芯材層材料で構成される、
ことを特徴とするメラミン樹脂金属化粧板。
【請求項２】
前記金属層の厚みはメラミン樹脂金属化粧板全体の厚みの５５％以上である、請求項１に記載のメラミン樹脂金属化粧板。
【請求項３】
前記金属層の厚みは３ｍｍ以下である請求項１又は２に記載のメラミン樹脂金属化粧板。
【請求項４】
前記メラミン樹脂化粧層の厚みは０．４ｍｍ以下である請求項１から３のいずれか一項に記載のメラミン樹脂金属化粧板。
【請求項５】
前記芯材層材料に含まれる前記化学繊維基材はガラス繊維基材である、請求項１から４のいずれか一項に記載のメラミン樹脂金属化粧板。
【請求項６】
前記ガラス繊維基材はガラス繊維織布である、請求項５に記載のメラミン樹脂金属化粧板。
【請求項７】
前記金属層はアルミニウムを含む金属材料で構成される、請求項１から６のいずれか一項に記載のメラミン樹脂金属化粧板。
【請求項８】
前記接着剤層はウレタン樹脂系接着剤で構成される、請求項１から７のいずれか一項に記載のメラミン樹脂金属化粧板。
【請求項９】
前記ウレタン樹脂系接着剤がウレタン樹脂系反応性ホットメルト接着剤である請求項８に記載のメラミン樹脂金属化粧板。
【請求項１０】
前記表面化粧層は、意匠面となる第一の面側にはメラミン樹脂を含有する樹脂を担持し、前記芯材層と接する第二の面側には熱可塑性樹脂を担持する表面化粧層基材を含む表面化粧層材料で構成される、請求項１から９のいずれか一項に記載のメラミン樹脂金属化粧板。
【請求項１１】
前記熱可塑性樹脂はアクリル樹脂およびウレタン樹脂を含む、請求項１０に記載のメラミン樹脂金属化粧板。
【請求項１２】
前記熱可塑性樹脂は熱可塑性エマルジョン樹脂の固形分を含む、請求項１０または１１に記載のメラミン樹脂金属化粧板。
【請求項１３】
前記熱可塑性エマルジョン樹脂の固形分は、平均粒径が３０ｎｍ以上、１００ｎｍ以下のエマルジョン樹脂粒子を含む請求項１２に記載のメラミン樹脂金属化粧板。
【請求項１４】
前記熱可塑性エマルジョン樹脂の固形分は、非水溶性である、請求項１２又は１３に記載のメラミン樹脂金属化粧板。
【請求項１５】
前記熱可塑性樹脂は、単一粒子内にアクリル樹脂とウレタン樹脂との異相構造を有するウレタンアクリル複合粒子を含む、請求項１０から１４のいずれか一項に記載のメラミン樹脂金属化粧板。
【請求項１６】
前記ウレタンアクリル複合粒子は、アクリル成分をコアとし、ウレタン成分をシェルとするコアシェル構造を有する水性クリヤータイプである、請求項１５に記載のメラミン樹脂金属化粧板。
【請求項１７】
ＪＩＳ  Ｋ５６００に準拠した鉛筆硬度試験により測定される、前記メラミン樹脂化粧層側の表面硬度が５Ｈ以上である、請求項１から１６のいずれか一項に記載のメラミン樹脂金属化粧板。
【請求項１８】
請求項１から１７のいずれか一項に記載のメラミン樹脂金属化粧板を製造するメラミン樹脂金属化粧板の製造方法であって、
少なくとも意匠面となる第一の面側にメラミン樹脂を含有する樹脂を担持した表面化粧層基材を含む表面化粧層材料を準備する工程、
化学繊維基材を含む芯材層材料を準備する工程、
前記表面化粧層材料と前記芯材層材料とを積層した後、加熱加圧により表面化粧層及び芯材層を有するメラミン樹脂化粧層材料を準備する工程、
金属層材料を準備する工程、
接着剤を介して前記メラミン樹脂化粧層材料を前記金属層材料に接着する接着工程、
とを含むことを特徴とするメラミン樹脂金属化粧板の製造方法。
【請求項１９】
前記接着工程は、前記接着剤を前記金属層材料上に塗布する工程を含む、請求項１８に記載のメラミン樹脂金属化粧板の製造方法。
【請求項２０】
前記接着剤の前記金属層材料上への塗布はロールコータによって行われる、請求項１９に記載のメラミン樹脂金属化粧板の製造方法。
【発明の詳細な説明】
【技術分野】
【０００１】
本発明は、メラミン樹脂金属化粧板及びメラミン樹脂金属化粧板の製造方法に関するものである。
【背景技術】
【０００２】
メラミン樹脂化粧板は硬く、耐水性、耐汚染性、耐傷付き性が良好なため、家具、建築用の壁、車輌の内装用途など、様々な分野で使用されてきた。メラミン樹脂化粧板は、表面の化粧層にはメラミン樹脂を坦持（含浸）させた化粧紙を使用し、芯材層にはフェノール樹脂を坦持（含浸）させたクラフト紙や、熱硬化性樹脂と難燃剤をコーティングさせたガラスペーパー、アルミニウムなどを使用している。このように用途に合わせて様々な組み合わせのメラミン樹脂化粧板が存在する。いずれも表面にはメラミン樹脂を有する化粧層が形成され、耐傷付き性、耐汚染性の良好な化粧板が提供されてきた。
【０００３】
車両の内装用途など、不燃性が要求される分野においては、メラミン樹脂化粧層（メラミン樹脂含浸紙）とアルミニウムなどの金属層（金属薄板）を組み合わせたメラミン樹脂金属化粧板（金属ベースメラミン樹脂化粧板）が開示されている（例えば、特許文献１参照。）。
上記メラミン樹脂金属化粧板は、メラミン樹脂化粧層（メラミン樹脂含浸化粧紙）とアルミニウムなどの金属層（金属薄板）との層間にフェノール樹脂含浸紙及び接着含浸紙などの樹脂層を有する層構成となっている。上記メラミン樹脂金属化粧板は、この樹脂層がある分、メラミン樹脂金属化粧板の全体の厚みが厚くなるため、曲げ加工性が制限されるという点で、課題を有していた。また、上記メラミン樹脂金属化粧板は、この樹脂層がある分、環境影響を受けた際の寸法変化などに起因して、反りが発生し易いという点でも、課題を有していた。
【先行技術文献】
【特許文献】
【０００４】
【特許文献１】特開２００２−１３７３２７号公報
【発明の概要】
【発明が解決しようとする課題】
【０００５】
本発明は、メラミン樹脂化粧板の表面硬度を維持しつつ、容易に外曲げ加工することができ、かつ、環境影響を受けた後における反りの発生を抑えることができる不燃性のメラミン樹脂金属化粧板を提供するものである。
【課題を解決するための手段】
【０００６】
本発明によれば、
表面化粧層及び芯材層を有するメラミン樹脂化粧層と、接着剤層と、金属層と、がこの順に積層されてなるメラミン樹脂金属化粧板であって、
上記表面化粧層は少なくとも意匠面となる第一の面側にはメラミン樹脂を含有する樹脂を担持した表面化粧層基材を含む表面化粧層材料で構成され、
上記芯材層は化学繊維基材を含む芯材層材料で構成される、ことを特徴とするメラミン樹脂金属化粧板が提供される。
【０００７】
また、本発明によれば、上記メラミン樹脂金属化粧板を製造するメラミン樹脂金属化粧板の製造方法であって、
少なくとも意匠面となる第一の面側にメラミン樹脂を含有する樹脂を担持した表面化粧層基材を含む表面化粧層材料を準備する工程、
化学繊維基材を含む芯材層材料を準備する工程、
上記表面化粧層材料と上記芯材層材料とを積層した後、加熱加圧により表面化粧層及び芯材層を有するメラミン樹脂化粧層材料（メラミン樹脂化粧板）を準備する工程、
金属層材料（金属板又は金属箔）を準備する工程、
接着剤を介して上記メラミン樹脂化粧層材料（メラミン樹脂化粧板）を上記金属層材料（金属板又は金属箔）に接着する接着工程、
とを含むことを特徴とするメラミン樹脂金属化粧板の製造方法が提供される。
【発明の効果】
【０００８】
本発明によれば、メラミン樹脂化粧板の表面硬度を維持しつつ、容易に外曲げ加工することができ、かつ、環境影響を受けた後における反りの発生を抑えることができる不燃性のメラミン樹脂金属化粧板を得ることができる。
【図面の簡単な説明】
【０００９】
上述した目的、およびその他の目的、特徴および利点は、以下に述べる好適な実施の形態、およびそれに付随する以下の図面によってさらに明らかになる。
【００１０】
【図１】本実施形態のメラミン樹脂金属化粧板の構成の一例を表す概念図である。
【図２】本実施形態のメラミン樹脂金属化粧板の製造方法の一例を説明する図である。
【発明を実施するための形態】
【００１１】
本発明の実施の形態を図面を参照しながら詳細に説明する。図１は、本実施形態のメラミン樹脂金属化粧板の構成の一例を表す概念図である。図２は、本実施形態のメラミン樹脂金属化粧板の製造方法の一例を説明する図である。
本実施形態におけるメラミン樹脂金属化粧板１０１は、表面化粧層１１及び芯材層１２を有するメラミン樹脂化粧層１３と、接着剤層１４と、金属層１５と、がこの順に積層されてなるものである。表面化粧層１１は少なくとも意匠面となる第一の面側にはメラミン樹脂を含有する樹脂を担持した表面化粧層基材を含む表面化粧層材料１１Ａで構成される。芯材層１２は化学繊維基材を含む芯材層材料１２Ａで構成される。
これにより、メラミン樹脂化粧板の表面硬度を維持しつつ、容易に外曲げ加工することができ、かつ、環境影響を受けた後における反りの発生を抑えることができる不燃性のメラミン樹脂金属化粧板を得ることができる。
また、本実施形態におけるメラミン樹脂金属化粧板１０１の製造方法は、少なくとも意匠面となる第一の面側にメラミン樹脂を含有する樹脂を担持した表面化粧層基材を含む表面化粧層材料１１Ａを準備する工程（図２（ａ））、化学繊維基材を含む芯材層材料１２Ａを準備する工程（図２（ｂ））、表面化粧層材料１１Ａと芯材層材料１２Ａとを積層した後、加熱加圧により表面化粧層１１及び芯材層１２を有するメラミン樹脂化粧層材料（メラミン樹脂化粧板）１３Ａを準備する工程（図２（ｃ））、金属層材料（金属板又は金属箔）１５Ａを準備する工程（図２（ｄ））、接着剤１４Ａを介してメラミン樹脂化粧層材料（メラミン樹脂化粧板）１３Ａを金属層材料（金属板又は金属箔）１５Ａに接着する接着工程（図２（ｅ））、とを含む。
【００１２】
＜１．表面化粧層＞
最初に、本実施形態のメラミン樹脂金属化粧板１０１を構成する表面化粧層１１について説明する。
表面化粧層１１は、少なくとも意匠面となる第一の面側にはメラミン樹脂を含有する樹脂を担持した表面化粧層基材を含む表面化粧層材料１１Ａで構成されるものであれば特に限定されるものではない。
例えば、意匠面となる第一の面側、及び芯材層１２と接する（すなわち意匠面と反対側である）第二の面側の両面に、メラミン樹脂を含有する樹脂を坦持する表面化粧層基材を含む表面化粧層材料１１Ａで構成されるもの、意匠面となる第一の面側にはメラミン樹脂を含有する樹脂を担持し、芯材層１２と接する（すなわち意匠面と反対側である）第二の面側にはメラミン樹脂を含有しない樹脂を担持する表面化粧層基材を含む表面化粧層材料１１Ａで構成されるものなどが挙げられる。
これにより、表面に好適な表面硬度を付与することができ、傷の付き難いメラミン樹脂金属化粧板１０１を得ることができる。
これらの中でも、意匠面となる第一の面側にはメラミン樹脂を含有する樹脂を担持し、芯材層１２と接する（すなわち意匠面と反対側である）第二の面側には熱可塑性樹脂を担持する表面化粧層基材を含む表面化粧層材料１１Ａで構成されるものが、特に好ましい。上記熱可塑性樹脂としては、好ましくはアクリル樹脂およびウレタン樹脂を含む熱可塑性樹脂である。また、上記熱可塑性樹脂としては、好ましくは熱可塑性エマルジョンの固形分である。
これにより、表面化粧層１１に柔軟性を付与することができ、メラミン樹脂金属化粧板１０１の外曲げ加工性を向上させることができる。
【００１３】
表面化粧層材料１１Ａに用いられる表面化粧層基材は、第一の面側に意匠面が形成されたシート状の基材であり、その材質は特に限定されるものではないが、好ましくは、パルプ、リンター、合成繊維、ガラス繊維などを用いることができる。必要に応じて、酸化チタンなどの顔料を含有する酸化チタン含有化粧紙などを用いることができる。
表面化粧層基材の坪量は特に限定されるものではないが、坪量４０ｇ／ｍ２以上、１５０ｇ／ｍ２以下であることが好ましい。坪量が上記下限値未満であると、樹脂坦持（含浸）工程での切れ、しわの問題から、塗工処理が困難となる場合がある。また、第一の面と第二の面それぞれに担持（含浸）させる樹脂の坦持（含浸）量を調整することが困難となる場合がある。一方、坪量が上記上限値を超えると、表面化粧層基材に担持（含浸）させる樹脂の坦持（含浸）性にムラが生じ、メラミン樹脂金属化粧板１０１の柔軟性が低下する場合がある。また、生産性が低下し、コスト高の原因となる場合がある。
【００１４】
表面化粧層材料１１Ａに用いられ、表面化粧層基材の少なくとも意匠面となる第一の面側に担持される樹脂に含まれるメラミン樹脂としては、特に限定されるものではない。例えば、メラミンとホルムアルデヒドを中性又は弱アルカリ性下において反応させて得られるものを用いることができる。
メラミンに対するホルムアルデヒドの反応モル比（（ホルムアルデヒドのモル量）／（メラミンのモル量）の値であり、以下、単に「反応モル比」ということがある。）は特に限定されるものではないが、好ましくは１．０以上、４．０以下、より好ましくは１．０以上、２．０以下、さらに好ましくは１．１以上、１．８以下である。反応モル比が上記下限値未満であると、未反応成分が増加することにより、保存性が低下したり、コスト高となったりする場合がある。また、上記上限値を超えると、硬化後の樹脂柔軟性が低下する場合がある。なお、メラミン樹脂としては、１種類を単独で用いることもできるし、反応モル比や重量平均分子量などが異なる２種類以上のメラミン樹脂を併用することもできる。また、メラミン樹脂としては、住友化学（株）製のメラミン樹脂など、市販のものを用いることもできる。
【００１５】
メラミン樹脂の重量平均分子量は、特に限定されるものではないが、２００以上、５００以下が好ましく、特に２５０以上、３５０以下が好ましい。重量平均分子量が上記下限値よりも小さいと、未反応分が多くなり、保存性が低下する場合がある。また、上記上限値よりも大きいと、基材への含浸性が低下する場合がある。なお、重量平均分子量は、例えば、ＧＰＣ（ゲルパーミエーションクロマトグラフィー、標準物質：ポリスチレン換算）で測定することができる。
【００１６】
表面化粧層材料１１Ａの第一の面側に担持（含浸）される樹脂中におけるメラミン樹脂の坦持（含有）量については、特に限定されるものではないが、好ましくは８０質量％以上、１００質量％以下であり、特に好ましくは９５質量％以上、１００質量％以下である。メラミン樹脂の含有量が上記下限値未満であると、表面硬度や耐汚染性が低下する場合がある。
【００１７】
メラミン樹脂を含有する樹脂を表面化粧層基材の第一の面側に担持させる方法としては、特に限定されるものではない。樹脂を溶剤に溶解した樹脂ワニスを、例えば、スプレー装置、シャワー装置、キスコーター、コンマコーターなどの公知の装置を用いて、表面化粧層基材に塗工した後、８０℃以上、１３０℃以下程度で加熱乾燥する方法などが挙げられる。
なお、加熱乾燥後の樹脂含浸紙には、当該樹脂含浸紙全体の重さを１００質量％としたときに、２質量％以上、６質量％以下の揮発分（溶剤）が残存することが好ましい。これにより、樹脂含浸紙の取り扱いが容易になり、また加熱成形時において、第一の面側に担持させたメラミン樹脂の樹脂フローが向上することで化粧板の意匠外観・表面光沢度が良好となるからである。
揮発分が上記下限より少ないと、樹脂含浸紙が割れ易く取り扱いが困難となる場合がある。また、樹脂フローが低下し、外観形成に支障が生じる場合がある。また、揮発分が上記上限値より多いと、成形後の乾燥環境下で、化粧板反り（シートカール）が増大し易くなる場合がある。揮発分が、さらに多くなり、７．５質量％を超える場合には、化粧板外観での光沢転写性にも影響が生じてくる場合がある。
【００１８】
メラミン樹脂を含有する樹脂を溶解する溶剤としては、特に限定されるものではないが、例えば、水、メタノールなどが挙げられる。中でも水が好ましい。また、悪影響を及ぼさない範囲で貧溶媒を使用しても構わない。樹脂ワニスの固形分（溶剤を除く全成分）は、特に限定されるものではないが、樹脂ワニスの３０質量％以上、７０質量％以下が好ましく、特に４５質量％以上、６０質量％以下が好ましい。これにより、樹脂ワニスの表面化粧層基材への坦持（含浸）性を向上できる。
【００１９】
本実施形態の表面化粧層材料１１Ａは、表面化粧層基材の芯材層１２と接する（すなわち意匠面と反対側である）第二の面側には、熱可塑性樹脂が担持されてなるものが好ましく、熱可塑性エマルジョン樹脂の固形分が担持されてなるものがより好ましい。なお、本実施形態において、熱可塑性エマルジョン樹脂とは、熱可塑性樹脂が溶剤に分散してエマルジョン状態となったものである。また、熱可塑性エマルジョン樹脂の固形分とは、熱可塑性エマルジョン樹脂から溶剤を除いた成分を意味する。
【００２０】
熱可塑性樹脂は、金属や各種素材との接着特性を有し、表面化粧層材料１１Ａに柔軟性を付与することができる。従って、第二の面側には、熱可塑性樹脂が担持することにより、表面化粧層１１と芯材層１２との接着強度を向上させることができるとともに、メラミン樹脂金属化粧板の曲げ加工性を向上させる効果を得ることができる。
【００２１】
熱可塑性樹脂としては、特に限定されるものではないが、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）などが挙げられる。熱可塑性樹脂としては、これらの中の１種類が単独で含まれるもの用いることもできるし、異なる２種類以上の熱可塑性樹脂を混合して含むもの用いることもできる。
熱可塑性樹脂は、これらの中でもアクリル樹脂およびウレタン樹脂を含むことが好ましい。
本実施形態において、熱硬化性樹脂を用いることで、芯材層１２との良好な接着強度を発現することができる。
さらに、ウレタン樹脂は、特に強靭性、弾性、柔軟性に優れ、アクリル樹脂は、特に透明性、耐久性、耐候性、耐薬品性、造膜性に優れる。
【００２２】
熱可塑性エマルジョン樹脂の固形分には、特に限定されるものではないが、例えば、アクリル樹脂、ウレタン樹脂、酢酸ビニル系共重合体、ウレタンアクリル複合粒子、スチレンブタジエンゴム（ＳＢＲ）、ニトリルゴム（ＮＢＲ）などの熱可塑性樹脂のエマルジョン粒子が挙げられる。これらの中でもウレタンアクリル複合粒子が好ましい。
本実施形態において、ウレタンアクリル複合粒子とは、単一粒子内にアクリル樹脂とウレタン樹脂との異相構造を有するものを意味する。ウレタン樹脂とアクリル樹脂とは、各々が芯材層１２との接着強度が高いため、ウレタンアクリル複合粒子を用いることで、芯材層１２とのより一層良好な接着強度を発現することができる。
さらに、ウレタン樹脂は、特に強靭性、弾性、柔軟性に優れ、アクリル樹脂は、特に透明性、耐久性、耐候性、耐薬品性、造膜性に優れる。また、本実施形態において「異相構造」とは、１個の粒子内に異なる種類の樹脂からなる相が複数存在する構造を意味し、例えば、コアシェル構造、局在構造、海島構造などが挙げられる。
また、ウレタンアクリル複合粒子が、表面化粧層材料１１Ａの第二の面側に担持された時の粒子間の配列状態は、特に限定されるものではないが、例えば、直鎖構造などが挙げられる。粒子の構造及び粒子間の配列状態は、例えば走査型電子顕微鏡（ＳＥＭ）により確認することができる。
これらの中でも、ウレタンアクリル複合粒子は、アクリル成分をコアとし、ウレタン成分をシェルとするコアシェル構造を有する水性クリヤータイプであることが特に好ましい。ウレタンアクリル複合粒子が上記コアシェル構造であると、表面化粧層材料１１Ａの第二の面側に担持させたときに、表面外郭がウレタン組成となるので、表面化粧層材料１１Ａの第二の面側は、ウレタン樹脂及びアクリル樹脂の両方の特性を有しつつ、外郭にウレタン樹脂の特性が付与される。
なお、本実施形態において「水性クリヤー」とは、樹脂液は水溶性であり水分を飛ばした後の塗膜は非水性で、かつ下地の色柄が明らかに識別できる程の透明性を持つ樹脂水溶液を意味する。表面化粧層材料１１Ａの第二の面側に担持される樹脂が水性クリヤータイプであることにより、表面化粧層１１が有する意匠面の色調に及ぼす影響を抑制することができる。
【００２３】
なお、熱可塑性エマルジョン樹脂の固形分としては、これらの中の１種類が単独で含まれるもの用いることもできるし、異なる２種類以上の熱可塑性樹脂を混合して含むもの用いることもできる。また、熱可塑性エマルジョン樹脂の固形分には、上記熱可塑性樹脂のエマルジョン粒子以外にも、必要に応じて少量の増粘剤、浸透促進剤、消泡剤などを含んでいてもよい。
【００２４】
熱可塑性エマルジョン樹脂の固形分は、平均粒径が３０ｎｍ以上、１００ｎｍ以下のエマルジョン樹脂粒子を含むことが好ましく、エマルジョン樹脂粒子の平均粒径は、６０ｎｍ以上、９０ｎｍ以下であることが特に好ましい。これにより、表面化粧層基材の繊維間への坦持（含浸）性が向上し、より表面化粧層基材の内部に坦持（含浸）させることができるため、表面化粧層材料１１Ａに良好な柔軟性を付与することができる。
【００２５】
また、熱可塑性エマルジョン樹脂の固形分は、非水溶性であることが好ましい。これにより、熱可塑性エマルジョン樹脂の固形分が表面化粧層材料１１Ａの第一の面側へと移行して、第一の面側に担持されているメラミン樹脂と混合して、第一の面側のメラミン樹脂による表面性能を損なうことを防止することができる。
【００２６】
熱可塑性エマルジョン樹脂の固形分を表面化粧層基材の第二の面側に担持させる方法としては、特に限定されるものではなく、メラミン樹脂を含有する樹脂を表面化粧層基材の第一の面側に担持させる上述の方法と同様にして行うことができる。つまり、溶剤に溶解されたエマルジョン状態の熱可塑性エマルジョン樹脂を塗工、加熱乾燥する方法などが挙げられる。
なお、加熱乾燥後の樹脂含浸紙には、当該樹脂含浸紙全体の重さを１００質量％としたときに、２質量％以上、６質量％以下の揮発分が残存することが好ましい。これにより、樹脂含浸紙の取り扱いが容易になり、また加熱成形時において、第一の面側に担持させたメラミン樹脂の樹脂フローが向上することで化粧板の意匠外観・表面光沢度が良好となるからである。
【００２７】
熱可塑性エマルジョン樹脂に用いられる溶剤としては、特に限定されないが、例えば、水などが挙げられる。また、悪影響を及ぼさない範囲で貧溶媒を使用しても構わない。熱可塑性エマルジョン樹脂の固形分（溶剤を除く全成分）は、特に限定されないが、熱可塑性エマルジョン樹脂の２５質量％以上、６０質量％以下が好ましく、３０質量％以上、４５質量％以下が特に好ましい。これにより、熱可塑性エマルジョン樹脂の表面化粧層基材への坦持（含浸）性を向上できる。
【００２８】
＜２．芯材層＞
次に、本実施形態のメラミン樹脂金属化粧板１０１を構成する芯材層１２について説明する。
芯材層１２は、化学繊維基材を含む芯材層材料１２Ａで構成されるものであれば、特に限定されるものではない。例えば、化学繊維基材そのものを芯材層材料１２Ａとしたものや、化学繊維基材に樹脂を坦持したものを芯材層材料１２Ａとしたものなどが挙げられる。
これにより、芯材層１２に柔軟性を付与することができ、メラミン樹脂金属化粧板１０１の外曲げ加工性を向上させる効果を得ることができる。また、芯材層１２及びメラミン樹脂化粧層における樹脂含有量を低減することができ、メラミン樹脂金属化粧板１０１の環境影響を受けた後における反りの発生を抑制する効果を得ることができる。また、メラミン樹脂金属化粧板１０１の耐熱性、不燃性、剛性などを向上させる効果を得ることができる。
また、芯材層１２としては、芯材層材料１２Ａを１層又は２層以上の構成として用いることができるが、１層であることが好ましい。これにより、表面化粧層１１の第二の面側と芯材層１２との層間接着強度と、メラミン樹脂金属化粧板１０１の環境影響を受けた後における反り発生の抑制効果とのバランスに優れたものとすることができる。
【００２９】
芯材層１２に用いられる化学繊維基材の材質については、特に限定されるものではなく、例えば、合成繊維、半合成繊維、再生繊維、無機繊維などが挙げられる。より具体的には、例えば、ポリベンゾオキサゾール樹脂繊維、ポリアミド樹脂繊維、芳香族ポリアミド樹脂繊維、全芳香族ポリアミド（アラミド）樹脂繊維などのポリアミド系樹脂繊維、ポリエステル樹脂繊維、芳香族ポリエステル樹脂繊維、全芳香族ポリエステル樹脂繊維などのポリエステル系樹脂繊維、ポリイミド樹脂繊維、フッ素樹脂繊維、ガラス繊維、炭素繊維、セラミック繊維、金属繊維（ステンレス繊維）などを挙げることができる。これにより、芯材層１２やメラミン樹脂化粧層１３の吸湿性を低減することができる。これらの中でも、不燃性、強度、低吸湿性などの観点からガラス繊維基材を用いることが特に好ましい。
【００３０】
ガラス繊維基材としては、特に限定されるものではなく、例えば、ガラス繊維織布、ガラス繊維不織布などが挙げられる。中でも不燃性、強度の点からガラス繊維織布が好ましい。また、ガラス繊維織布を構成するガラスの材質としては、特に限定されるものではなく、例えば、Ｅガラス、Ｃガラス、Ａガラス、Ｓガラス、Ｄガラス、ＮＥガラス、Ｔガラス、Ｈガラスなどが挙げられる。これらの中でもＴガラスが好ましい。これにより、ガラス織布の熱膨張係数を小さくすることができ、メラミン樹脂金属化粧板１０１の環境影響を受けた後における反りの発生を抑制する効果を得ることができる。
【００３１】
化学繊維基材の重量は、特に限定されるものではないが、建築基準法第二条第９号の不燃性適合要件である「燃焼後の亀裂・貫通があってはならない」を満たす必要がある場合には、坪量１００ｇ／ｍ２以上とすることが好ましい。また、重量の上限は特に制約を必要としないが、材料コストと加工性の面から坪量２５０ｇ／ｍ２以下が好ましい。
【００３２】
化学繊維基材に樹脂を坦持したものを芯材層材料１２Ａとする場合、特に限定されるものではないが、例えば、熱可塑性樹脂や熱硬化性樹脂などを含有する樹脂組成物を化学繊維基材に坦持（含浸）してなるものを用いることができる。樹脂組成物としては、表面化粧層１１の第二の面側と芯材層１２との層間接着強度が、メラミン樹脂金属化粧板１０１を形成するために十分であれば、特に限定されるものではない。
【００３３】
化学繊維基材に坦持する樹脂として熱可塑性樹脂を用いる場合には、熱可塑性樹脂の固形分を１質量％以上、２０質量％以下含有することが好ましく、１質量％以上、１０質量％以下含有することが特に好ましい。これにより、表面化粧層１１の第二の面側と芯材層１２との層間接着強度を向上させることができる。
【００３４】
熱可塑性樹脂としては、特に限定されるものではないが、例えば、アクリル樹脂、ウレタン樹脂、エチレン酢酸ビニル樹脂、スチレンブタジエンゴム（ＳＢＲ）などが挙げられる。中でもアクリル樹脂、ウレタン樹脂が好ましく、アクリル樹脂とウレタン樹脂とを含有することが特に好ましい。
【００３５】
化学繊維基材に坦持する樹脂として熱硬化性樹脂を用いる場合には、熱硬化性樹脂の固形分を１質量％以上、２０質量％以下含有することが好ましく、２質量％以上、１０質量％以下含有することが特に好ましい。これにより、メラミン樹脂金属化粧板１０１における高い不燃性と曲げ加工性を低下させることなく、表面化粧層１１の第二の面側と芯材層１２との層間接着強度を向上させることができる。
【００３６】
熱硬化性樹脂としては、特に限定されるものではないが、例えば、フェノール樹脂、エポキシ樹脂、オキセタン樹脂、（メタ）アクリレート樹脂、不飽和ポリエステル樹脂、ジアリルフタレート樹脂、ユリア樹脂、マレイミド樹脂などが挙げられ、中でも、不燃性、耐熱性、密着性の観点からフェノール樹脂が好ましい。
【００３７】
化学繊維基材に樹脂の固形分を担持させる方法としては、特に限定されるものではないが、例えば、溶剤に溶解した樹脂を塗工、加熱乾燥する方法などが挙げられる。なお、加熱乾燥後の芯材層材料（樹脂が担持した芯材層基材）には、芯材層材料全体の重さを１００質量％としたときに、１質量％以上、６質量％以下の揮発分が残存していることが好ましい。
【００３８】
樹脂の溶解に用いられる溶剤としては、特に限定されないが、例えば、メタノールなどが挙げられる。樹脂を５〜１４倍で希釈し、ワニス固形分を３質量％以上、１０質量％以下で調整した塗布液を塗工する方法などが挙げられる。これにより、樹脂の化学繊維基材への坦持（含浸）性を向上させることができる。
【００３９】
芯材層１２の厚みは、０．１ｍｍ以上であることが好ましい。これにより、メラミン樹脂金属化粧板１０１の耐熱性、不燃性を向上させる効果を得ることができる。
また、厚みの上限については、特に限定されるものではないが、厚みが大きいほどメラミン樹脂金属化粧板１０１の厚みと重量が増大するとともに、コストも嵩むため、最終的な製品における設計上、許容される範囲で設定することが好ましく、０．３５ｍｍ以下にすることが好ましい。
【００４０】
＜３．メラミン樹脂化粧層＞
次に、本実施形態のメラミン樹脂金属化粧板１０１を構成するメラミン樹脂化粧層１３について説明する。
メラミン樹脂化粧層１３は、上述した表面化粧層１１及び芯材層１２を有するものである。例えば、表面化粧層材料１１Ａと芯材層材料１２Ａとを積層した後、加熱加圧により成形して得られメラミン樹脂化粧層材料（メラミン樹脂化粧板）１３Ａにより構成される。
【００４１】
メラミン樹脂化粧層材料（メラミン樹脂化粧板）１３Ａを成形するための加熱加圧条件としては、特に限定されるものではない。一例を挙げると、温度１３０〜１５０℃、圧力２〜８ＭＰａ、時間３〜６０分間で実施することができる。また、加熱加圧による成形の際に、表面化粧層材料１１Ａの第一の面側に、鏡面仕上げ板を重ねることにより鏡面仕上げとすることができ、エンボス板又はエンボスフィルムなどを重ねることによりエンボス仕上げとすることができる。
【００４２】
メラミン樹脂化粧層の厚みは、特に限定されるものではないが、０．４ｍｍ以下であることが好ましい。これにより、メラミン樹脂金属化粧板１０１全体における樹脂成分の含有量を一定量以下とすることができ、メラミン樹脂金属化粧板１０１の環境影響を受けた後における反りの発生を抑制する効果を得ることができる。また、メラミン樹脂金属化粧板１０１の耐熱性、不燃性、剛性などを向上させる効果を得ることができる。
なお、メラミン樹脂化粧層の厚みの下限は特に限定されないが、化粧板強度の観点から、０．０８ｍｍ以上であることが好ましい。
【００４３】
＜４．金属層＞
次に、本実施形態のメラミン樹脂金属化粧板１０１を構成する金属層１５について説明する。
金属層１５を構成する金属材料としては、特に限定されるものではないが、例えば、アルミニウム、銅、ステンレスなどが挙げられる。これらは１種類を単独で用いることもできるし、２種類以上の金属の合金を用いることもできる。これらの中でも、汎用性、経時安定性、価格などの点から、アルミニウムを含む金属材料が好ましい。また、金属層１５の形態としては、金属板、金属箔などを用いることができる。
【００４４】
金属層１５の厚みは、特に限定されるものではないが、メラミン樹脂金属化粧板１０１全体の厚みの５５％以上であることが好ましい。これにより、メラミン樹脂金属化粧板１０１の環境影響を受けた後における反りの発生を抑制する効果を得ることができる。
また、メラミン樹脂金属化粧板１０１の耐熱性、不燃性、剛性などを向上させる効果を得ることができる。また、金属層１５の厚みは、特に限定されるものではないが、３ｍｍ以下であることが好ましく、２ｍｍ以下であることがより好ましい。上記上限値より厚いと、メラミン樹脂金属化粧板１０１の柔軟性が低下し、外曲げ加工がし難くなる傾向がある。
また、金属層１５の厚みは、特に限定されるものではないが、０．３ｍｍ以上であることが好ましい。これにより、メラミン樹脂金属化粧板１０１に良好な不燃性を付与することができるとともに、メラミン樹脂金属化粧板１０１の機械的強度を向上させることができる。また、上記下限値より薄いと、接着剤１４Ａを金属層材料（金属板又は金属箔）１５Ａ上に塗布する際の取り扱い性が低下する場合がある。
【００４５】
＜５．接着層＞
次に、本実施形態のメラミン樹脂金属化粧板１０１を構成する接着剤層１４について説明する。
接着剤層１４を構成する接着剤１４Ａとしては、特に限定されるものではなく、例えば、エポキシ樹脂系接着剤、アクリル樹脂系接着剤、ウレタン樹脂系接着剤、合成ゴム系接着剤、エチレン酢酸ビニル共重合体系接着剤、ポリオレフィン系接着剤、ポリアミド系接着剤などが挙げられる。これにより、メラミン樹脂化粧層１３の芯材層１２と金属層１５との接着強度を向上させることができる。
これらの接着剤１４Ａの中でも、ウレタン樹脂系接着剤が好ましく、ウレタン樹脂系反応性ホットメルト接着剤が特に好ましい。これにより、メラミン樹脂金属化粧板１０１に柔軟性を付与することができ、メラミン樹脂金属化粧板１０１の外曲げ加工性を向上させることができる。
また、接着剤１４Ａの性状については、特に限定されるものではなく、例えは、液状のもの、半固形状のもの、フィルム状のものなどを用いることができる。
【００４６】
＜メラミン樹脂金属化粧板の製造方法＞
上述したとおり、本実施形態におけるメラミン樹脂金属化粧板１０１の製造方法は、少なくとも意匠面となる第一の面側にメラミン樹脂を含有する樹脂を担持した表面化粧層基材を含む表面化粧層材料１１Ａを準備する工程（図２（ａ））、化学繊維基材を含む芯材層材料１２Ａを準備する工程（図２（ｂ））、表面化粧層材料１１Ａと芯材層材料１２Ａとを積層した後、加熱加圧により表面化粧層１１及び芯材層１２を有するメラミン樹脂化粧層材料（メラミン樹脂化粧板）１３Ａを準備する工程（図２（ｃ））、金属層材料（金属板又は金属箔）１５Ａを準備する工程（図２（ｄ））、接着剤１４Ａを介してメラミン樹脂化粧層材料（メラミン樹脂化粧板）１３Ａを金属層材料（金属板又は金属箔）１５Ａに接着する接着工程（図２（ｅ））、とを含むことを特徴とする。
【００４７】
少なくとも意匠面となる第一の面側にメラミン樹脂を含有する樹脂を担持した表面化粧層基材を含む表面化粧層材料１１Ａを準備する方法としては、特に限定されるものではない。樹脂を溶剤に溶解した樹脂ワニスを、例えば、スプレー装置、シャワー装置、キスコーター、コンマコーターなどの公知の装置を用いて、表面化粧層基材に塗工した後、８０℃以上、１３０℃以下程度で加熱乾燥する方法などが挙げられる。
【００４８】
化学繊維基材を含む芯材層材料１２Ａを準備する方法としては、特に限定されるものではない。例えば、化学繊維基材をそのまま用いたり、溶剤に溶解した樹脂を化学繊維に塗工した後、加熱乾燥することにより、化学繊維基材に樹脂の固形分を担持させたりする方法などが挙げられる。
【００４９】
メラミン樹脂化粧層材料（メラミン樹脂化粧板）１３Ａを準備する方法としては、特に限定するものではない。例えば、表面化粧層材料１１Ａと芯材層材料１２Ａとを積層した後、温度１３０〜１５０℃、圧力２〜８ＭＰａ、時間３〜６０分間程度で加熱加圧して成形する方法が挙げられる。
【００５０】
接着剤１４Ａを介してメラミン樹脂化粧層材料（メラミン樹脂化粧板）１３Ａを金属層材料（金属板又は金属箔）１５Ａに接着する方法としては、特に限定されるものではない。例えば、液状又は半固形状の接着剤１４Ａを金属層材料（金属板又は金属箔）１５Ａ上に塗布した後、コールドプレス、あるいはロールプレスにて０．１〜０．５ＭＰａで圧着する方法や、フィルム状の接着剤１４Ａを金属層材料（金属板又は金属箔）上に貼り付けた後、ホットプレスにて０．１〜０．５ＭＰａで圧着する方法などが挙げられる。
液状又は半固形状の接着剤１４Ａを金属層材料（金属板又は金属箔）上に塗布する方法としては、特に限定するものではないが、加温可能なロールコータによって行われることが好ましい。
なお、接着強度を向上させるため、金属層材料（金属板又は金属箔）１５Ａの被接着面に、予め、プライマー処理、金属層腐食処理、サンディング処理などを処理行ってもよい。
【実施例】
【００５１】
以下、本発明を実施例及び比較例に基づいて詳細に説明するが、本発明はこれに限定されるものではない。
【００５２】
（実施例１）
＜表面化粧層材料の作製＞
表面化粧層基材として、坪量８０ｇ／ｍ２の酸化チタン含有化粧紙を用いた。上記表面化粧層基材の第一の面側（意匠面側）には、メラミン樹脂（反応モル比１．４、樹脂固形分５０重量％）を固形分で５０ｇ／ｍ２塗工し、第二の面側には、ウレタンアクリル樹脂エマルジョンを含有する水性クリヤー（中央理化工業社製、ＳＵ−１００、平均粒径８４ｎｍ）を固形分で４０ｇ／ｍ２塗工した。
＜芯材層材料の作製＞
芯材層基材として、坪量１０４ｇ／ｍ２のガラス繊維織布（台湾ナンヤ製、ナンヤ−２１１６）を用いた。上記芯材層基材上に、ウレタンアクリル樹脂エマルジョンを含有する水性クリヤー（中央理化工業社製、ＳＵ−１００、平均粒径８４ｎｍ）をメタノール溶剤で１０倍に希釈した溶媒を塗工した。次いで、１２０℃の熱風乾燥機にて９０秒乾燥した。これにより、加熱乾燥後の芯材層材料全体の重さを１００質量％としたときに、１質量％のウレタンアクリル樹脂が残存する芯材層材料を得た。
＜メラミン樹脂化粧層材料（メラミン樹脂化粧板）の作製＞
上記で得られた表面化粧層材料の第二の面側に、上記で得られた芯材層材料を１層積層し、１４０℃、８ＭＰａの条件で４０分間加熱加圧成形した。これにより、厚み０．２ｍｍのメラミン樹脂化粧層材料（メラミン樹脂化粧板）を得た。
＜金属層材料（金属板又は金属箔）の準備＞
金属層材料として、厚み１．０ｍｍのアルミ板（ＪＩＳ Ｈ４０００に規定されるＡ３００３Ｐ Ｈ１６、片面サンディング処理品）を準備した。
＜メラミン樹脂金属化粧板の作製＞
ロールコータを用いて、上記で準備した金属層材料にウレタン樹脂系反応性ホットメルト接着剤（ＤＩＣ製、Ｈ−８３０）をロール温度１２０℃で６０ｇ／ｍ２になるように塗布した。次いで、上記で得られたメラミン樹脂化粧層材料（メラミン樹脂化粧板）の芯材層材料の面側が上記接着剤に接するように積層し、ロールプレスにて圧力０．２ＭＰａの条件で圧着した。これにより、厚み１．２ｍｍのメラミン樹脂金属化粧板を得た。
【００５３】
（実施例２）
メラミン樹脂化粧層材料（メラミン樹脂化粧板）の作製工程において、上記で得られた表面化粧層材料の第二の面側に積層する芯材層材料を２層とした他は、実施例１と同様にして、厚み０．３ｍｍのメラミン樹脂化粧層材料（メラミン樹脂化粧板）を得た。その後、実施例１と同様にして、厚み１．３ｍｍのメラミン樹脂金属化粧板を得た。
【００５４】
（実施例３）
芯材層基材である坪量１０４ｇ／ｍ２のガラス繊維織布（台湾ナンヤ製、ナンヤ−２１１６）をそのまま芯材層材料とした以外は、実施例１と同様にして、厚み０．２ｍｍのメラミン樹脂化粧層材料（メラミン樹脂化粧板）を得た。その後も、実施例１と同様にして、厚み１．２ｍｍのメラミン樹脂金属化粧板を得た。
【００５５】
（実施例４）
メラミン樹脂金属化粧板の作製工程において、ロールコータを用いて、金属層材料にウレタン樹脂系接着剤（サンベーク製、ＧＡ−１９０）を６０ｇ／ｍ２になるように塗布した後、メラミン樹脂化粧層材料（メラミン樹脂化粧板）の芯材層材料の面側が上記接着剤に接するように積層し、コールドプレスにて圧力０．２ＭＰａの条件で８時間以上圧着した他は、実施例１と同様にして、厚み１．２ｍｍのメラミン樹脂金属化粧板を得た。
【００５６】
（実施例５）
＜表面化粧層材料の作製＞
表面化粧層基材として、坪量８０ｇ／ｍ２の酸化チタン含有化粧紙を用いた。上記表面化粧層基材の第一の面側と第二の面側にメラミン樹脂（反応モル比１．４、樹脂固形分５０重量％）を固形分で各５５ｇ／ｍ２ずつ、計１１０ｇ／ｍ２塗工した。
＜芯材層材料の作製＞
芯材層基材として、坪量１０４ｇ／ｍ２のガラス繊維織布（台湾ナンヤ製、ナンヤ−２１１６）を用いた。上記芯材層基材上に、フェノール樹脂（住友ベークライト株式会社製、ＰＲ−２０４Ｇ）をメタノール溶剤で１０倍に希釈した溶媒を塗工した。次いで、１２０℃の熱風乾燥機にて９０秒乾燥した。これにより、加熱乾燥後の芯材層材料全体の重さを１００質量％としたときに、３質量％のフェノール樹脂が残存する芯材層材料を得た。
＜メラミン樹脂化粧層材料（メラミン樹脂化粧板）の作製＞
上記で得られた表面化粧層材料の第二の面側に、上記で得られた芯材層材料を１層積層し、１４０℃、８ＭＰａの条件で４０分間加熱加圧成形した。これにより、厚み０．２ｍｍのメラミン樹脂化粧層材料（メラミン樹脂化粧板）を得た。
＜金属層材料（金属板又は金属箔）の準備＞
金属層材料として、厚み１．０ｍｍのアルミ板（ＪＩＳ Ｈ４０００に規定されるＡ３００３Ｐ Ｈ１６、片面サンディング処理品）を準備した。
＜メラミン樹脂金属化粧板の作製＞
ロールコータを用いて、上記で準備した金属層材料にウレタン樹脂系反応性ホットメルト接着剤（ＤＩＣ製、Ｈ−８３０）をロール温度１２０℃で６０ｇ／ｍ２になるように塗布した。次いで、上記で得られたメラミン樹脂化粧層材料（メラミン樹脂化粧板）の芯材層材料の面側が上記接着剤に接するように積層し、ロールプレスにて圧力０．２ＭＰａの条件で圧着した。これにより、厚み１．２ｍｍのメラミン樹脂金属化粧板を得た。
【００５７】
（実施例６）
芯材層基材として、坪量１０４ｇ／ｍ２のガラス繊維織布（台湾ナンヤ製、ナンヤ−２１１６）の代わりに、坪量５０ｇ／ｍ２のガラス繊維不織布（オリベスト製、ＳＡＳ−０５０）とした他は、実施例１と同様にして、厚み０．１ｍｍのメラミン樹脂化粧層材料（メラミン樹脂化粧板）を得た。その後、実施例１と同様にして、厚み１．１ｍｍのメラミン樹脂金属化粧板を得た。
【００５８】
（比較例１）
＜表面化粧層材料の作製＞
表面化粧層基材として、坪量８０ｇ／ｍ２の酸化チタン含有化粧紙を用いた。上記表面化粧層基材の第一の面側と第二の面側にメラミン樹脂（反応モル比１．４、樹脂固形分５０重量％）を固形分で各５５ｇ／ｍ２ずつ、計１１０ｇ／ｍ２塗工した。
＜芯材層材料の作製＞
芯材層基材１として、坪量１９０ｇ／ｍ２の未晒しクラフト紙を用い、フェノールに対するホルムアルデヒドのモル比１．３、粘度３８ｃｐｓ／２０℃の水溶性フェノール樹脂をメタノールにより粘度１９ｃｐｓ／３４℃に調整した含浸用フェノール樹脂ワニスを含浸し、加熱乾燥して、樹脂量３０％、揮発分７％の芯材層材料１（フェノール樹脂含浸紙１）を得た。
また、芯材層基材２として、坪量１４５ｇ／ｍ２の未晒しクラフト紙を用い、フェノールに対するホルムアルデヒドのモル比１．２にて乳化反応し、粘度１２０ｃｐｓ／２０℃の脱水濃縮タイプのフェノール樹脂ワニスを得た後、メタノールにより粘度２７ｃｐｓ／３５℃に調整した含浸用フェノール樹脂ワニスを含浸し、加熱乾燥して、樹脂量４８％、揮発分５％の芯材層材料２（フェノール樹脂含浸紙２）を得た。
＜金属層材料（金属板又は金属箔）の準備＞
金属層材料として、厚み１．０ｍｍのアルミ板（ＪＩＳ  Ｈ４０００に規定されるＡ３００３Ｐ Ｈ１６、片面サンディング処理品）を準備した。
＜メラミン樹脂金属化粧板の作製＞
上記で得られた表面化粧層材料の第二の面側に、上記で得られた芯材層材料１及び芯材層材料２をこの順番でそれぞれ１層ずつ積層し、さらに芯材層材料２の面側が接するように上記で準備した金属層材料を積層し、１４０℃、８ＭＰａの条件で４０分間加熱加圧成形して、厚み１．４ｍｍのメラミン樹脂金属化粧板を得た。
【００５９】
（比較例２）
＜表面化粧層材料の作製＞
表面化粧層基材として、坪量８０ｇ／ｍ２の酸化チタン含有化粧紙を用いた。上記表面化粧層基材の第一の面側と第二の面側にメラミン樹脂（反応モル比１．４、樹脂固形分５０重量％）を固形分で各５５ｇ／ｍ２ずつ、計１１０ｇ／ｍ２塗工した。
＜芯材層材料の作製＞
芯材層基材１として、坪量１９０ｇ／ｍ２の未晒しクラフト紙を用いた。上記芯材層基材１に、フェノールに対するホルムアルデヒドのモル比１．３、粘度３８ｃｐｓ／２０℃の水溶性フェノール樹脂をメタノールにより粘度１９ｃｐｓ／３４℃に調整した含浸用フェノール樹脂ワニスを含浸し、加熱乾燥した。これにより、樹脂量３０％、揮発分７％の芯材層材料１（フェノール樹脂含浸紙１）を得た。
次に、フェノールに対するホルムアルデヒドのモル比１．２にて乳化反応し、粘度１２０ｃｐｓ／２０℃の脱水濃縮タイプのフェノール樹脂ワニスを得た後、メタノールにより粘度２７ｃｐｓ／３５℃に調整した含浸用フェノール樹脂ワニスを調製した。
また、芯材層基材２として、坪量１４５ｇ／ｍ２の未晒しクラフト紙を用いた。上記芯材層基材２に、上記含浸用フェノール樹脂ワニスを含浸し、加熱乾燥した。これにより、樹脂量４８％、揮発分５％の芯材層材料２（フェノール樹脂含浸紙２）を得た。
＜メラミン樹脂化粧層材料（メラミン樹脂化粧板）の作製＞
上記で得られた表面化粧層材料の第二の面側に、上記で得られた芯材層材料１及び芯材層材料２をこの順番でそれぞれ１層ずつ積層し、１４０℃、８ＭＰａの条件で４０分間加熱加圧成形した。これにより、厚み０．４ｍｍのメラミン樹脂化粧層材料（メラミン樹脂化粧板）を得た。
＜金属層材料（金属板又は金属箔）の準備＞
金属層材料として、厚み１．０ｍｍのアルミ板（ＪＩＳ Ｈ４０００に規定されるＡ３００３Ｐ Ｈ１６、片面サンディング処理品）を準備した。
＜メラミン樹脂金属化粧板の作製＞
ロールコータを用いて、上記で準備した金属層材料にウレタン樹脂系反応性ホットメルト接着剤（ＤＩＣ製、Ｈ−８３０）をロール温度１２０℃で６０ｇ／ｍ２になるように塗布した。次いで、上記で得られたメラミン樹脂化粧層材料（メラミン樹脂化粧板）の芯材層材料の面側が上記接着剤に接するように積層し、ロールプレスにて圧力０．２ＭＰａの条件で圧着した。これにより、厚み１．４ｍｍのメラミン樹脂金属化粧板を得た。
【００６０】
（比較例３）
芯材層材料を用いず、メラミン樹脂化粧層材料（メラミン樹脂化粧板）の作製工程において、表面化粧層材料のみを１４０℃、８ＭＰａの条件で４０分間加熱加圧成形して、厚み０．１ｍｍのメラミン樹脂化粧層材料（メラミン樹脂化粧板）を得た。その後、実施例１と同様にして、厚み１．１ｍｍのメラミン樹脂金属化粧板を得た。
【００６１】
（比較例４）
金属層材料を使用しない他は、実施例１と同様にして、厚み０．２ｍｍのメラミン樹脂金属化粧板を得た。
【００６２】
以上の実施例１〜６、比較例１〜４で得られたメラミン樹脂金属化粧板について特性を評価した。その結果を表１に示す。
【００６３】
【表１】
2014208453.tif 000003
【００６４】
上記表１に示す結果から明らかなように、実施例１〜６で得られたメラミン樹脂金属化粧板は、不燃性が基準などに適合し、外観、反り、外曲げ成形性、表面硬度も良好であった。
これに対して、比較例１及び２及で得られたメラミン樹脂金属化粧板は、外観、不燃性、表面硬度は良好であったが、反り、曲げ成形性は劣る結果となった。また、比較例３で得られたメラミン樹脂金属化粧板は、反り、曲げ成形性、表面硬度は良好であったが、外観、不燃性は劣る結果となった。また、比較例４で得られたメラミン樹脂金属化粧板は、外観、曲げ成形性、表面硬度は良好であったが、反り、不燃性は劣る結果となった。なお、比較例４で得られたメラミン樹脂金属化粧板の反りはスマイル反りであり、化粧板が巻く位反るので数値で規定できなかった。
【００６５】
（試験方法）
１．外観
得られたメラミン樹脂金属化粧板について、膨れ等の有無を目視にて観察した。
２．鉄道車両用材料燃焼試験（車材燃試）
得られたメラミン樹脂金属化粧板について、「鉄道に関する技術上の基準を定める省令」（平成１３年１２月２５日国土交通省令  第１５１号）の第８３条の定めにしたがって行われる「鉄道車両用材料燃焼試験」に準拠して評価した。
３．反り
得られたメラミン樹脂金属化粧板から切り出した縦９１０ｍｍ、横１８２０ｍｍの試験片について、温度４０℃、相対湿度９５％の環境下で１６時間処理した後、さらに温度４０℃、相対湿度の２０％の環境下で８時間処理した際の端部反り高さの平均値を記載した。
４．外曲げ成形性
ＪＩＳ  Ｋ  ６９０２の曲げ成形性試験（Ａ法）に準拠し、室温（２３℃）、１００ｍｍＲ、２００ｍｍＲ、３００ｍｍＲにて外曲げ成形を行い、化粧板表面の割れの有無を確認し、割れの発生しない最低のＲを表１に示した。いずれも割れが発生する場合は３００ｍｍＲ以上とした。
５．表面硬度（鉛筆硬度）試験
ＪＩＳ  Ｋ５６００に準拠した鉛筆硬度試験により評価を行った。
【産業上の利用可能性】
【００６６】
本発明によれば、メラミン樹脂化粧板の表面硬度を維持しつつ、容易に外曲げ加工することができ、かつ、環境影響を受けた後における反りの発生を抑えることができる不燃性のメラミン樹脂金属化粧板を得ることができる。そのため、豊富な色柄から自由に選択でき、且つ、車両などにおける不燃性を有する材料の規制を受ける天井、壁などの用途に広く適用することができるものである。
【符号の説明】
【００６７】
１０１        メラミン樹脂金属化粧板
１１          表面化粧層
１１Ａ        表面化粧層材料
１２          芯材層
１２Ａ        芯材層材料
１３          メラミン樹脂化粧層
１３Ａ        メラミン樹脂化粧層材料（メラミン樹脂化粧板）
１４          接着剤層
１４Ａ        接着剤
１５          金属層
１５Ａ        金属層材料（金属板又は金属箔）
【００６８】
この出願は、２０１３年３月２２日に出願された日本出願特願２０１３−０６０４９８号を基礎とする優先権を主張し、その開示の全てをここに取り込む。
【図１】
2014208453.tif 000004
【図２】
2014208453.tif 000005